(57)【要約】【課題】側鎖に光学活性基を有するポリイミド前駆体、側鎖に光学活性基を有するポリイミド、及びこれらの原料となるジアミンの提供。【解決手段】下記式［１ａ］または［１ｂ］で表されるジアミン、及びこのジアミンをモノマー成分の一つとして合成される、ポリイミド前駆体およびポリイミド。【化１】2006016303.tif 000024 （式中、Ｘ１は−Ｏ−，−ＣＨ２Ｏ−，−ＣＯＯ−より選ばれる結合基であり、Ｘ２はフェニル又はジフェニルであり、ｎは１〜１０の整数であり、Ｇは下記式［２］または式［３］のいずれか一方である。）【化２】2006016303.tif 000025【化３】2006016303.tif 000026（式［２］または式［３］において、Ｘ３は単結合または−ＣＨ２−であり、Ｘ４は−ＣＨ２−または−ＣＯＯ−であり、Ｘ５は炭素数１〜１０のアルキル基であり、Ｘ６は−ＣＦ３または−ＣＨ３である。）【特許請求の範囲】
【請求項１】
下記、式［１ａ］または［１ｂ］で表されるジアミン。
【化１】
2006016303.tif 000021
（式中、Ｘ１は−Ｏ−，−ＣＨ２Ｏ−，−ＣＯＯ−より選ばれる結合基であり、Ｘ２はフェニル又はジフェニルであり、ｎは１〜１０の整数であり、Ｇは下記［２］または［３］のいずれか一方である。）
【化２】
2006016303.tif 000022
【化３】
2006016303.tif 000023
（［２］または［３］において、Ｘ３は単結合または−ＣＨ２−であり、Ｘ４は−ＣＨ２−または−ＣＯＯ−であり、Ｘ５は炭素数１〜１０のアルキル基であり、Ｘ６は−ＣＦ３または−ＣＨ３である。）
【請求項２】
請求項１記載の式［１ａ］または［１ｂ］で表されるジアミンを、モノマー成分の一つとして合成される、ポリイミド前駆体またはポリイミド。
【発明の詳細な説明】
【技術分野】
【０００１】
本発明は、光学活性基を有する新規なジアミン、及びこのジアミンをモノマー成分の一つとして合成される、キラルなポリイミド前駆体およびキラルなポリイミドに関するものである。
【背景技術】
【０００２】
ポリイミドはその特徴である高い機械的強度、耐熱性、耐溶剤性のために、電気・電子分野における保護材料、絶縁材料として広く用いられている。また、塗膜表面の均質性と耐久性などから、液晶表示素子などの液晶配向膜にも使用されている。一方、側鎖に光学活性部位を含む高分子は特殊な材料特性を示すことから注目を集めており、様々な分野で応用が考えられている。その応用例としては、キラル反応剤、触媒による不斉合成、光学分割カラム用充填材、コレステリック液晶高分子などが挙げられる。このような高分子の主鎖構造の例を挙げれば、芳香族イソシアナートの重合体（例えば特許文献１参照）や、ポリメタクリレート（例えば特許文献２参照）などが知られている。しかしながら、ポリイミド前駆体またはポリイミドを主鎖構造とし、側鎖に光学活性基を有するものは知られていなかった。
【特許文献１】特開平１１−１１６６５０号公報
【特許文献２】特開２００３−１２８７２７号公報
【発明の開示】
【発明が解決しようとする課題】
【０００３】
ポリイミド側鎖に光学活性基を導入することにより、ポリイミドが有する耐熱性や機械的強度の特性と、光学活性部位による特殊な相互作用を合わせ持つ材料となることが期待される。また、液晶配向膜の用途において、ポリイミドの側鎖は液晶の配向状態を制御する上で重要な部分でもあり、側鎖に光学活性基を有するポリイミドは、液晶配向制御の点で、液晶配向膜の特性向上、及び新たな特性を付与することが期待される。
【０００４】
以上のことより、本発明の目的は、新規材料として期待される、側鎖に光学活性基を有するポリイミド前駆体、側鎖に光学活性基を有するポリイミド、及びこれらの原料となるジアミンの提供である。
【課題を解決するための手段】
【０００５】
本発明者らは鋭意検討した結果、特定構造のジアミンをモノマー成分の一つとして合成される、ポリイミド前駆体およびポリイミドが光学活性を有することを見いだした。
【０００６】
本発明は以下に示すとおりである。
１．  下記、式［１ａ］または［１ｂ］で表されるジアミン。
【０００７】
【化１】
2006016303.tif 000002
【０００８】
（式中、Ｘ１は−Ｏ−，−ＣＨ２Ｏ−，−ＣＯＯ−より選ばれる結合基であり、Ｘ２はフェニル又はジフェニルであり、ｎは１〜１０の整数であり、Ｇは下記［２］または［３］のいずれか一方である。）
【０００９】
【化２】
2006016303.tif 000003
【００１０】
【化３】
2006016303.tif 000004
【００１１】
（式［２］または式［３］において、Ｘ３は単結合または−ＣＨ２−であり、Ｘ４は−ＣＨ２−または−ＣＯＯ−であり、Ｘ５は炭素数１〜１０のアルキル基であり、Ｘ６は−ＣＦ３または−ＣＨ３である。）
【００１２】
２．  上記式［１ａ］または［１ｂ］で表されるジアミンを、モノマー成分の一つとして合成される、ポリイミド前駆体またはポリイミド。
【発明の効果】
【００１３】
本発明のジアミンは合成が容易であり、側鎖に光学活性基を有するポリイミド前駆体やポリイミドなどの原料として有用である。本発明のジアミンをモノマー成分の一つとして使用することにより、側鎖に光学活性基を有するポリイミド前駆体やポリイミドなどを容易に得ることができる。本発明のポリイミド前駆体及びポリイミドは光学活性を有するので、光学活性を利用した様々な用途の材料として使用することができる。また、本発明のポリイミドは、側鎖キラル部位において特殊な相互作用をし、さらに熱安定性に優れた主鎖骨格を有する高分子材料となる。
【発明を実施するための最良の形態】
【００１４】
以下に本発明を詳細に説明する。
【００１５】
式［１ａ］または［１ｂ］において、Ｘは−Ｏ−，−ＣＨ２Ｏ−，−ＣＯＯ−，より選ばれる２価の有機基である。また、Ｘの結合位置に対するアミノ基の結合位置は、2,3-位，2,4-位，2,5-位，2,6-位，3,4-位，3,5-位のどこでもかまわないが、アミノ基の求核性を高める効果や容易に合成できる点から、好ましくは2,4-位，3,5-位である。Ｘ２はフェニル又はジフェニルであり、ｎは１〜１０の整数であり、Ｇは前記式［２］または式［３］のいずれか一方である。
【００１６】
式［２］または式［３］において、Ｘ３は単結合または−ＣＨ２−であり、Ｘ４は−ＣＨ２−または−ＣＯＯ−であり、Ｘ５は炭素数１〜１０のアルキル基であり、Ｘ６は−ＣＦ３または−ＣＨ３である。
【００１７】
＜ジアミンの合成＞
式［１ａ］または［１ｂ］で表されるジアミンの合成方法は、特に限定されるものではないが、例えば以下に述べる方法で合成することができる。
【００１８】
Ｘ１が−Ｏ−の場合は、ジニトロハロゲン化アリールと、下記式［４ａ］または式［４ｂ］で示される水酸基含有化合物とを常法に従い反応させ、エーテル化してキラル部位の導入されたジニトロ化合物とする。
【００１９】
【化４】
2006016303.tif 000005
【００２０】
（上記式中、Ｘ２はフェニル又はジフェニルであり、Ｇは前記式［２］または［３］のいずれか一方である。式［４ｂ］中の、ｎは１〜１０の整数である。）
【００２１】
Ｘ１が−ＣＨ２Ｏ−の場合は、ジニトロベンジルハライドと、上記式［４ａ］または式［４ｂ］で示される水酸基含有化合物とを常法に従い反応させ、エーテル化してキラル部位の導入されたジニトロ化合物とする。
【００２２】
Ｘ１が−ＣＯＯ−の場合は、ジニトロ安息香酸と、上記式［４ａ］または式［４ｂ］で示される水酸基含有化合物とを常法に従い縮合剤を用いてエステル化してキラル部位の導入されたジニトロ化合物とする。
【００２３】
上記キラル部位の導入されたジニトロ化合物は、ニトロ基をパラジウム/カーボン、酸化白金などの触媒と水素を用いて還元することにより、本発明のジアミンを得ることができる。
【００２４】
上記式［４ｂ］で示される水酸基含有化合物は、［４ａ］で示される水酸基含有化合物と、ＨＯ−(ＣＨ２)ｎ−Ｂｒなどのハロゲン化アルコールを常法に従い反応させエーテル化することで得ることができる。
【００２５】
上記式［４ａ］で示される水酸基含有化合物は以下のようにして得ることができる。
【００２６】
Ｘ３が−ＣＨ２−、Ｘ４が−ＣＯＯ−、Ｘ６が−ＣＨ３の化合物：  キラル体３−ブロモ−２−メチル−１−プロパノールと、Ｘ２がフェニルの場合はジヒドロキシベンゼンとを、Ｘ２がジフェニルの場合はジヒドロキシビフェニルとをエスエヌ２反応させる。次いで、プロピル基のアルコール部位を酸化マンガンや酸化クロムなどの酸化剤によりカルボキシル基へと酸化し、このカルボキシル基にＸ５の炭素数に対応した炭素数１〜１０のアルコールを、常法に従い反応させ、エステル化することで、対応する式［４ａ］で示される水酸基含有化合物を得ることができる。
【００２７】
Ｘ３が−ＣＨ２−、Ｘ４が−ＣＯＯ−、Ｘ６が−ＣＦ３の化合物：  市販されている３−ヒドロキシ−２−トリフルオロメチルプロピオン酸をキラルカラムを用いて光学分割を行い、得られたキラル３−ヒドロキシ−２−トリフルオロメチルプロピオン酸と、Ｘ５の炭素数に対応した炭素数１〜１０のアルコールを、常法に従いエステル化反応させ、トリフルオロメチル基含有キラルアルコールとする。次いで、このトリフルオトメチル基含有キラルアルコールをＸ２がフェニルの場合はジヒドロキシベンゼンと、Ｘ２がジフェニルの場合はジヒドロキシビフェニルと光延反応させることで、対応する式［４ａ］で示される水酸基含有化合物を得ることができる。
【００２８】
Ｘ３が単結合、Ｘ４が−ＣＯＯ−、Ｘ６が−ＣＨ３の化合物：  市販のキラル乳酸と、Ｘ５の炭素数に対応した炭素数１〜１０のアルコールを、常法に従いエステル化反応させる。次いで、この化合物の水酸基を常法にしたがってトシル化し、Ｘ２がフェニルの場合はジヒドロキシベンゼンと、Ｘ２がジフェニルの場合はジヒドロキシビフェニルとエスエヌ２反応させることで、対応する式［４ａ］で示される水酸基含有化合物を得ることができる。
【００２９】
Ｘ３が単結合、Ｘ４が−ＣＯＯ−、Ｘ６が−ＣＦ３の化合物：  市販のキラル体３,３,３−トリフルオロ乳酸と、Ｘ５の炭素数に対応した炭素数１〜１０のアルコールを、常法に従いエステル交換反応させる。次いで、この化合物をＸ２がフェニルの場合はジヒドロキシベンゼンと、Ｘ２がジフェニルの場合はジヒドロキシビフェニルと光延反応させることで、対応する式［４ａ］で示される水酸基含有化合物を得ることができる。
【００３０】
Ｘ３が単結合、Ｘ４が−ＣＨ２−、Ｘ６が−ＣＨ３の化合物：  キラル体２−オクタノールなど、ＣＨ３−ＣＨ（ＯＨ）−ＣＨ２−の構造を有する炭素数４〜１３のキラルアルコールを常法にしたがってトシル化し、Ｘ２がフェニルの場合はジヒドロキシベンゼンと、Ｘ２がジフェニルの場合はジヒドロキシビフェニルとエスエヌ２反応させることで、対応する式［４ａ］で示される水酸基含有化合物を得ることができる。
【００３１】
Ｘ３が単結合、Ｘ４が−ＣＨ２−、Ｘ６が−ＣＦ３の化合物：  キラル体１,１,１−トリフルオロ−２−オクタノールなど、ＣＦ３−ＣＨ（ＯＨ）−ＣＨ２−の構造を有する炭素数４〜１３のキラルアルコールをＸ２がフェニルの場合はジヒドロキシベンゼンと、Ｘ２がジフェニルの場合はジヒドロキシビフェニルと光延反応させることで、対応する式［４ａ］で示される水酸基含有化合物を得ることができる。
【００３２】
Ｘ３が−ＣＨ２−、Ｘ４が−ＣＨ２−、Ｘ６が−ＣＨ３の化合物：  キラル体２−メチル−１−ブタノールなど、ＣＨ３−ＣＨ（ＣＨ２ＯＨ）−ＣＨ２−の構造を有する、総炭素数５〜１４のキラルアルコールを常法にしたがってトシル化し、Ｘ２がフェニルの場合はジヒドロキシベンゼンと、Ｘ２がジフェニルの場合はジヒドロキシビフェニルとエスエヌ２反応させることで、対応する式［４ａ］で示される水酸基含有化合物を得ることができる。
【００３３】
Ｘ３が−ＣＨ２−、Ｘ４が−ＣＨ２−、Ｘ６が−ＣＦ３の化合物：  キラル体２−トリフルオロメチル−１−ノナノールなど、ＣＦ３−ＣＨ（ＣＨ２ＯＨ）−ＣＨ２−の構造を有する、総炭素数５〜１４のキラルアルコールをＸ２がフェニルの場合はジヒドロキシベンゼンと、Ｘ２がジフェニルの場合はジヒドロキシビフェニルと光延反応させることで、対応する式［４ａ］で示される水酸基含有化合物を得ることができる。
【００３４】
なお、２−トリフルオロメチル−１−ノナノールなどのキラルアルコールの合成法としては、ジャーナル・オブ・オーガニック・ケミストリー、６２巻、ｐ．１３７―１５０（１９９７）に記載されている方法などが挙げられる。
【００３５】
以上のようにして得られた式［１ａ］または［１ｂ］で表されるジアミンは、テトラカルボン酸、テトラカルボン酸ジハロゲン化物、テトラカルボン酸二無水物などの、テトラカルボン酸またはその誘導体との重合反応を行うことで、側鎖に光学活性基を有するポリイミド前駆体およびポリイミドを合成することができる。
【００３６】
＜ポリイミド前駆体およびポリイミドの合成＞
本発明のポリイミド前駆体およびポリイミドは、式［１ａ］または［１ｂ］で表されるジアミンと、テトラカルボン酸、テトラカルボン酸ジハロゲン化物、テトラカルボン酸二無水物などの、テトラカルボン酸またはその誘導体との重合反応を行うことで得られるものである。
【００３７】
本発明のポリイミド前駆体およびポリイミドを得るために使用されるテトラカルボン酸およびその誘導体は特に限定されない。
【００３８】
あえてその具体例を挙げるとするならば、芳香族テトラカルボン酸として、ピロメリット酸、2,3,6,7-ナフタレンテトラカルボン酸、1,2,5,6-ナフタレンテトラカルボン酸、1,4,5,8-ナフタレンテトラカルボン酸、2,3,6,7-アントラセンテトラカルボン酸、1,2,5,6-アントラセンテトラカルボン酸、3,3',4,4'-ビフェニルテトラカルボン酸、2,3,3',4-ビフェニルテトラカルボン酸、ビス（3,4-ジカルボキシフェニル）エーテル、3,3'4,4'-ベンゾフェノンテトラカルボン酸、ビス（3,4-ジカルボキシフェニル）スルホン、ビス（3,4-ジカルボキシフェニル）メタン、2,2-ビス（3,4-ジカルボキシフェニル）プロパン、1,1,1,3,3,3-ヘキサフルオロ-2,2-ビス（3,4-ジカルボキシフェニル）プロパン、ビス（3,4-ジカルボキシフェニル）ジメチルシラン、ビス（3,4-ジカルボキシフェニル）ジフェニルシラン、2,3,4,5-ピリジンテトラカルボン酸、2,6-ビス（3,4-ジカルボキシフェニル）ピリジンなどを挙げることができる。また、脂環式テトラカルボン酸としては、1,2,3,4-シクロブタンテトラカルボン酸、1,2,3,4-シクロペンタンテトラカルボン酸、1,2,4,5-シクロヘキサンテトラカルボン酸、2,3,5-トリカルボキシシクロペンチル酢酸、3,4-ジカルボキシ-1,2,3,4-テトラヒドロ-1-ナフタレンコハク酸、ビシクロ［3,3,0］-オクタン-テトラカルボン酸などを挙げることができる。さらには、1,2,3,4-ブタンテトラカルボン酸などの脂肪族テトラカルボン酸も挙げることができる。テトラカルボン酸の誘導体としては、上記したテトラカルボン酸から得られるテトラカルボン酸二無水物や、テトラカルボン酸ジハロゲン化物などを挙げることができる。これらのテトラカルボン酸またはその誘導体は、１種類または２種類以上を混合して使用することもできる。
【００３９】
本発明のポリイミド前駆体またはポリイミドを、液晶配向膜用途に使用する場合は、塗膜の透明性の点から脂環式テトラカルボン酸またはその誘導体を使用することが好ましく、特に1,2,3,4-シクロブタンテトラカルボン酸、2,3,5-トリカルボキシシクロペンチル酢酸、3,4-ジカルボキシ-1,2,3,4-テトラヒドロ-1-ナフタレンコハク酸、ビシクロ［3,3,0］-オクタン-テトラカルボン酸及びこれらの誘導体の少なくとも１種を使用することが好ましい。
【００４０】
本発明のポリイミド前駆体およびポリイミドは、ジアミン成分として、式［１ａ］または［１ｂ］で表されるジアミン（以下、両者を区別せずにジアミン［１］と表すこともある）と、それ以外のジアミン（以下、一般ジアミンと表すこともある）とを併用して得られる共重合体であっても良い。
【００４１】
このような一般ジアミンとしては、一般にポリイミド前駆体またはポリイミドの合成に使用される１級ジアミンであれば、特に限定されるものではない。その具体例を挙げれば、芳香族ジアミンとして、p-フェニレンジアミン、m-フェニレンジアミン、2,5-ジアミノトルエン、2,6-ジアミノトルエン、4,4'-ジアミノビフェニル、3,3'-ジメチル-4,4'-ジアミノビフェニル、3,3'-ジメトキシ-4,4'-ジアミノビフェニル、4,4'-ジアミノジフェニルメタン、4,4'-ジアミノジフェニルエーテル、2,2'-ジアミノジフェニルプロパン、ビス（3,5-ジエチル-4-アミノフェニル）メタン、ジアミノジフェニルスルホン、ジアミノベンゾフェノン、ジアミノナフタレン、1,4-ビス（4-アミノフェノキシ）ベンゼン、1,4-ビス（4-アミノフェニル）ベンゼン、9,10-ビス（4-アミノフェニル）アントラセン、1,3-ビス（4-アミノフェノキシ）ベンゼン、4,4'-ビス（4-アミノフェノキシ）ジフェニルスルホン、2,2-ビス［4-（4-アミノフェノキシ）フェニル］プロパン、2,2-ビス［4-（4-アミノフェノキシ）フェニル］ヘキサフルオロプロパン、1,3-ビス（4-アミノフェノキシ）プロパン、1,4-ビス（4-アミノフェノキシ）ブタン、1,5-ビス（4-アミノフェノキシ）ペンタン、1,6-ビス（4-アミノフェノキシ）ヘキサン、1,7-ビス（4-アミノフェノキシ）ヘプタン、1,8-ビス（4-アミノフェノキシ）オクタン、1,9-ビス（4-アミノフェノキシ）ノナン、1,10-ビス（4-アミノフェノキシ）デカン、1,12-ビス（4-アミノフェノキシ）ドデカンなどが挙げられる。脂環式ジアミンとしては、1,4-ジアミノシクロヘキサン、1,3-ジアミノシクロヘキサン、ビス（4-アミノシクロヘキシル）メタン、ビス（4-アミノ-3-メチルシクロヘキシル）メタンなどが挙げられる。脂肪族ジアミンとしては、テトラメチレンジアミン、ヘキサメチレンジアミンなどが挙げられる。さらには、下記式で表されるようなジアミノシロキサン等が挙げられる。
【００４２】
【化５】
2006016303.tif 000006
【００４３】
（式中、ｍは１から１０までの整数を表す）
以上のような一般ジアミンは、１種類または２種類以上を併用しても良い。
【００４４】
ポリイミド前駆体を合成する方法として一般的なのは、テトラカルボン酸の誘導体としてテトラカルボン酸二無水物を用い、N-メチルピロリドン、N,N-ジメチルアセトアミドなどの有機極性溶媒中でジアミンと反応させて、ポリイミドイミド前駆体であるポリアミック酸を得る方法である。また、ポリイミドを合成する方法として一般的なのは、このポリアミック酸を加熱または触媒により脱水閉環させて得る方法である。本発明のポリイミド前駆体及びポリイミドもこの方法に従い合成することができる。
【００４５】
ポリアミック酸の合成に使用する有機極性溶媒としては上記の他にN,N-ジメチルホルムアミド、γ−ブチロラクトン等も使用することができる。また、ポリアミック酸合成時の反応温度は−２０℃から１５０℃の任意の温度を選択することができるが、好ましくは−５℃から１００℃の範囲である。
【００４６】
合成反応に用いるテトラカルボン酸二無水物のモル数と、ジアミンのモル数（ジアミン［１］と一般ジアミンとの総モル数）との比は、得られるポリマーの分子量に影響する。通常の重縮合反応同様、このモル比が１．０に近いほど生成する重合体の重合度は大きくなる。
【００４７】
ポリアミック酸を脱水閉環させポリイミドとするには、加熱により行う方法と、触媒を用いる方法がある。加熱によって脱水閉環させる場合は、１００℃から４００℃、好ましくは１２０℃から２５０℃で加熱すればよい。触媒を用いて脱水閉環させる場合は、ピリジン／無水酢酸などの触媒を用いて脱水閉環をさせることができる。また、触媒を用いて脱水閉環させる場合でも加熱することは好ましい。
【００４８】
以下に実施例を示し、本発明をさらに詳細に説明するが、これに限定されるものではない。
【実施例】
【００４９】
以下の実施例または比較例において、旋光度［α］の測定は、旋光度計（日本分光株式会社製：JASCO P-1020）を使用し、温度２２℃、濃度１重量％の溶液中、ナトリウムD線の旋光度を測定した。
【００５０】
＜実施例１＞
ジアミン（４）の合成
【００５１】
【化６】
2006016303.tif 000007
【００５２】
＜化合物（１）の合成＞  トシルクロリド ９．５ｇ、トリエチルアミン ５．６ｇとトルエン ２０ｍｌの混合物にS−（−）−乳酸ブチル ７．７ｇ、トルエン ２０ｍｌの混合物を滴下した。室温で１７時間攪拌し、さらに４０℃で４時間攪拌した。反応終了後、室温に冷却し、酢酸を１ｍｌ加え室温で１０分間攪拌した。反応混合物を水、トルエン溶液に投入して抽出し、トルエン層を分取して溶媒を留去した。残渣をシリカゲルカラムクロマトグラフィー（ヘキサン／酢酸エチル、５／１）にて精製し、化合物（１）を透明油状物として１１ｇ得た。（収率７３％）
上記により得られた化合物（１）を同定した結果を、下記に示す。
1H-NMR (CDCl3) d (ppm): 0.85 (m, 3H), 1.30 (m, 2H), 1.50 (m, 4H), 2.44 (s, 3H),4.05 (t, 3H), 4.95 (q, 1H), 7.38 (d, 2H), 7.82 (d, 2H)
【００５３】
＜化合物（２）の合成＞  化合物（１） １０ｇ、４，４’-ビフェノール ６．２ｇ、炭酸カリウム ９．２ｇ、ジメチルホルムアミド（ＤＭＦ）６０ｍｌの混合物を８０℃で６時間攪拌した。室温に冷却した後、水を加えジエチルエーテルで抽出した。ジエチルエーテルを濃縮後、残渣をシリカゲルカラムクロマトグラフィー（ヘキサン／酢酸エチル、５／１）により精製し、白色固体化合物（２）を３．２ｇ得た。（収率３１％）
上記により得られた化合物（２）を同定した結果を、下記に示す。
［α］D22＝ 25.7°（MeOH，c=1.00%）
mp: 107-109°C
1H-NMR (DMSO-d6) d (ppm): 0.84 (m, 3H), 1.28 (m, 2H), 1.51 (m, 5H), 4.11 (m, 2H),4.99 (q, 1H), 6.81 (d, 2H), 6.90 (d, 2H), 7.40 (d, 2H), 7.48 (d, 2H), 9.46 (s,1H)
IR (KBr, cm-1): 1743; 2957; 3458
【００５４】
＜化合物（３）の合成＞  化合物（２） ６．２ｇ、２，４−ジニトロフルオロベンゼン３．９ｇ、炭酸カリウム ５．５ｇ、ＤＭＦ ４５ｍｌの混合物を９０℃で１７時間攪拌した後、水を加え、酢酸エチルで抽出した。酢酸エチルを濃縮後、残渣をシリカゲルカラムクロマトグラフィー（ヘキサン／酢酸エチル、５／１）により精製し、化合物（３）を黄色油状物として９．２ｇ得た。（収率９６％）
上記により得られた化合物（３）を同定した結果を、下記に示す。
1H-NMR (DMSO-d6) d (ppm): 0.84 (m, 3H); 1.27 (m, 2H); 1.54 (m, 5H); 4.12 (m, 2H);5.03 (q, 1H); 6.98 (d, 2H); 7.21 (d, 1H); 7.33 (d, 2H); 7.63 (d, 2H); 7.77 (d,2H); 8.46 (dd, 1H); 8.91 (d, 1H)
IR (KBr, cm-1): 1533; 1736; 2923; 3089; 3108
【００５５】
＜化合物（４）の合成＞  化合物（３） １０．７ｇ、５％パラジウムカーボン（Pd/C） １．３ｇ、テトラヒドロフラン（ＴＨＦ） ２００ｍｌの混合物を水素雰囲気下室温で４８時間攪拌した。反応終了後触媒を除去し、溶媒を留去した。残渣をシリカゲルカラムクロマトグラフィー（ヘキサン／酢酸エチル、１／１）により精製し、本発明のジアミンである化合物（４）を７．１ｇの得た。（収率７６％）
上記により得られた化合物（４）を同定した結果を、下記に示す。
［α］D22＝ 21.1°（MeOH，c=1.00%）
mp: 88-90°C 
1H-NMR (DMSO-d6) d (ppm): 0.83 (m, 3H); 1.25 (m, 2H); 1.52 (m, 5H); 4.11 (m, 2H);4.55 (s, 2H); 4.71 (s, 2H); 5.00 (m, 1H); 5.85 (d, 1H); 6.05 (s, 1H); 6.55 (d,1H); 6.86 (d, 2H); 6.92 (d, 2H); 7.50 (m, 4H)
IR (KBr, cm-1): 1607; 1747; 2959; 3372; 3458
【００５６】
＜実施例２＞
ジアミン（６）の合成
【００５７】
【化７】
2006016303.tif 000008
【００５８】
＜化合物（５）の合成＞  化合物（２） ４．７ｇ、２，４−ジニトロベンジルクロリド ３．８ｇ、炭酸カリウム ４．９ｇ、アセトン７０ｍｌの混合物を６０℃で２０時間攪拌した。反応終了後ろ過し、溶媒を留去した。残渣をシリカゲルカラムクロマトグラフィー（ヘキサン／酢酸エチル、２／１）により精製し、化合物（５）を４．３ｇ得た。（収率５７％）
上記により得られた化合物（５）を同定した結果を、下記に示す。
1H-NMR (DMSO-d6): d 0.83 (t, 3H), 1.26 (m, 2H), 1.52 (m, 5H), 4.09 (m, 2H), 4.99 (q,1H), 5.44 (s, 2H), 6.95 (d, 2H), 7.15 (d, 2H), 7.56 (m, 4H), 8.74 (s, 2H), 8.80(s, 1H).
IR (KBr, cm-1): 1541; 1741;2961; 3100
【００５９】
＜化合物（６）の合成＞  化合物（５） ３．８ｇ、酸化白金（IV） ０．４ｇ、１，４−ジオキサン ８０ｍｌの混合物を水素雰囲気下５０℃で６時間攪拌した。反応終了後触媒を除去し、溶媒を留去して本発明のジアミンである化合物（６）を２．４ｇ得た。（収率７１％）
上記により得られた化合物（６）を同定した結果を、下記に示す。
1H NMR (DMSO-d6): d 0.85 (t, 3H), 1.26 (m, 2H), 1.53 (m, 5H), 4.09 (m, 2H), 4.76 (s,4H), 4.83 (s, 2H), 4.99 (q, 1H), 5.77 (s, 1H), 5.87 (s, 2H), 6.94 (d, 2H), 6.99(d, 2H), 7.50 (m, 4H).
IR (KBr, cm-1): 1601; 1748;2959; 3335; 3413
【００６０】
＜実施例３＞
ジアミン（９）の合成
【００６１】
【化８】
2006016303.tif 000009
【００６２】
＜化合物（７）の合成＞  化合物（２） ４．７ｇ、６−ブロモ−１−ヘキサノール ２．７ｇ、炭酸カリウム ４．２ｇ、アセトニトリル１００ｍｌの混合物を６０℃で２４時間攪拌した。反応終了後溶媒を留去し、水を加え、ジエチルエーテルで抽出した。ジエチルエーテルを留去し、残渣をシリカゲルカラムクロマトグラフィー（ヘキサン／酢酸エチル、１／１）により精製して、５．６ｇの化合物（７）を得た。（収率８９％）
上記により得られた化合物（７）を同定した結果を、下記に示す。
1H NMR (DMSO-d6): d 0.86 (t, 3H), 1.3-1.6 (m, 10H), 1.73 (m, 2H), 3.39 (m, 2H), 3.98(m, 2H), 4.10 (m, 2H), 4,36 (t, 1H), 4.99 (q, 1H), 6.94 (m, 4H), 7.51 (d, 4H).
IR (KBr, cm-1): 1607; 1732; 1758; 2933; 3339.
【００６３】
＜化合物（８）の合成＞  化合物（７） ４．１ｇ、３，５−ジニトロ安息香酸２．１ｇ、４−（N,N-ジニトロアミノ）ピリジン（ＤＭＡＰ） ０．０３ｇ、塩化メチレン１００ｍｌの混合物を氷冷し、N,N'-ジシクロヘキシルカルボジイミド（ＤＣＣ）２．３ｇを加え、室温で１６時間攪拌した。反応終了後ろ過、溶媒を留去した。残渣をシリカゲルカラムクロマトグラフィー（ヘキサン／酢酸エチル、１／１）により精製し、５．７ｇの化合物（８）を得た。（収率９４％）
上記により得られた化合物（８）を同定した結果を、下記に示す。
1H NMR (DMSO-d6): d 0.84 (t, 3H), 1.25-1.65 (m, 11H), 1.81 (m, 2H), 3.99 (m, 2H),4.10 (m, 2H), 4.40 (m, 2H), 4,99 (q, 1H), 6.94 (m, 4H), 7.48 (d, 4H), 8.99 (s,2H), 9.01 (s, 1H).
【００６４】
＜化合物（９）の合成＞  化合物（８） ５．７ｇ、Pｄ/C ０．６ｇ、ＴＨＦ ８０ｍｌの混合物を水素雰囲気下、室温で４８時間攪拌した。反応終了後触媒を除去し、溶媒を留去した。残渣をシリカゲルカラムクロマトグラフィー（酢酸エチル）により精製し、本発明のジアミンである化合物（９）を４．２ｇの得た。（収率８２％）
上記により得られた化合物（９）を同定した結果を、下記に示す。
1H NMR (DMSO-d6): d 0.85 (t, 3H), 1.25-1.65 (m, 11H), 1.81 (m, 2H), 3.90-4.20 (m,6H), 5.00 (m, 5H), 6.02 (s, 1H), 6.45 (s, 2H), 6.94 (m, 4H), 7.49 (d, 4H).
IR (KBr, cm-1): 1606; 1709; 1754; 2936; 3373; 3466.
【００６５】
＜実施例４＞
ジアミン（１２）の合成
【００６６】
【化９】
2006016303.tif 000010
【００６７】
＜化合物（１０）の合成＞  化合物（２） ４．７ｇ、１０−ブロモ−１−デカノール ３．６ｇ、炭酸カリウム ４．３ｇ、アセトニトリル１００ｍｌの混合物を６０℃で時間攪拌した。反応終了後ろ過し、溶媒を留去した。残渣をシリカゲルカラムクロマトグラフィー（ヘキサン／酢酸エチル、５／１）により精製し、化合物（１０）を５．２ｇ得た。（収率７３％）
上記により得られた化合物（１０）を同定した結果を、下記に示す。
1H NMR (CDCl3) d 7.48-7.38 (m, 4H), 6.96-6.88(m, 4H), 4.78 (q, 1H), 4.22-4.11 (m, 2H), 3.98 (t, 2H), 3.68-3.59 (br, 2H),1.85-1.73 (m, 2H), 1.71-1.22 (m, 21H), 0.89 (t, 3H)
【００６８】
＜化合物（１１）の合成＞  化合物（１０） ４．７ｇ、３，５−ジニトロ安息香酸２．７ｇ、塩化メチレン １００ｍｌの混合物にＤＣＣ ２．７ｇ、ＤＭＡＰ ０．０７ｇを加え室温で時間攪拌した。溶媒を留去し、残渣をシリカゲルカラムクロマトグラフィー（ヘキサン／酢酸エチル、１／１）により精製して、化合物（１１）を黄色固体として３．５ｇ得た。（収率５３％）
上記により得られた化合物（１１）を同定した結果を、下記に示す。
1H NMR (CDCl3) d 9.22 (t, 1H), 9.15 (d, 2H),7.47-7.42 (m, 4H), 6.96-6.89 (m, 4H), 4.78 (q, 1H), 4.45 (t, 2H), 4.22-4.12 (m,2H), 3.98 (t, 2H), 1.89-1.74 (m, 2H), 1.69-1.28 (m, 21H), 0.89 (t, 3H)
【００６９】
＜化合物（１２）の合成＞  化合物（１１） ３．２ｇ，Pd/C ０．３２ｇ，ＴＨＦ ５０ｍｌの混合物を水素雰囲気下室温で時間攪拌した。反応終了後触媒を除去し、溶媒を留去して本発明のジアミンである化合物（１２）を２．９ｇの得た。（収率９９％）
上記により得られた化合物（１２）を同定した結果を、下記に示す。
1H NMR (CDCl3) d 7.48-7.41 (m, 4H), 6.96-6.88(m, 4H), 6.78 (d, 2H), 6.18 (t, 1H), 4.78 (q, 1H), 4.25 (t, 2H), 4.22-4.12 (m,2H), 3.98 (t, 2H), 3.73-3.52 (br, 4H), 1.99-1.30 (m, 23H), 0.89 (t, 3H)
【００７０】
＜実施例５＞
ジアミン（１４）の合成
【００７１】
【化１０】
2006016303.tif 000011
【００７２】
＜化合物（１３）の合成＞  化合物（２） ４．７ｇ、３，５−ジニトロ安息香酸４．８ｇ、塩化メチレン １５０ｍｌの混合物に、ＤＣＣ ４．１ｇ、ＤＭＡＰ ０．１１ｇを加え、室温で２４時間攪拌した。反応終了後、ろ過、シリカゲルカラムクロマトグラフィー（ヘキサン／酢酸エチル、４／１）により単離精製して、化合物（１３）を３．６ｇ得た。（収率５６％）
上記により得られた化合物（１３）を同定した結果を、下記に示す。
1H NMR (CDCl3) d 9.35 (d, 1H), 9.31 (t, 2H),7.65-7.60 (m, 2H), 7.55-7.48 (m, 2H), 7.33-7.28 (m, 2H), 7.00-6.94 (m, 2H),4.81 (q, 1H), 4.25-4.13 (m, 2H), 1.73-1.55 (m, 5H), 0.90 (t, 3H)
【００７３】
＜化合物（１４）の合成＞  化合物（１３） ４．９ｇ、酸化白金（IV） ０．４ｇ、１，４−ジオキサン ８０ｍｌの混合物を水素雰囲気下室温で２４時間攪拌した。反応終了後触媒を除去、溶媒を留去し、シリカゲルカラムクロマトグラフィー（ヘキサン／酢酸エチル、１／１）により単離精製して本発明のジアミンである化合物（１４）を３．４ｇ得た。（収率７９％）
上記により得られた化合物（１４）を同定した結果を、下記に示す。
1H NMR (CDCl3) d 7.57-7.53 (m, 2H), 7.52-7.47(m, 2H), 7.25-7.18 (m, 2H), 6.97-6.93 (m, 4H), 6.25 (t, 1H), 4.79 (q, 1H),4.26-4.11 (m , 2H), 3.81-3.68 (br, 4H), 1.68-1.55 (m, 5H), 1.38-1.24 (m, 2H),0.89 (t, 3H)
【００７４】
＜実施例６＞
ポリイミド前駆体（１５）の製造
【００７５】
【化１１】
2006016303.tif 000012
【００７６】
実施例１と同様にして得られたジアミン（４） ５．００ｇと、1,2,3,4-シクロブタンテトラカルボン酸二無水物 ２．３３ｇを、Ｎ−メチル−２−ピロリドン（ＮＭＰ）２９．３３ｇ中で、室温で攪拌し重縮合反応を行い、ポリイミド前駆体（１５）の溶液を得た。この溶液の粘度は１１１．６ｍＰａ・ｓ（２５℃：Ｅ型粘度計）であり、ＧＰＣ（Gel Permeation Chromatography）法により測定したポリイミド前駆体の数平均分子量（Ｍｎ）は８２８５(Mw/Mn: ２．１７)であった。
［α］D22＝ 15.9°（DMF/NMP，c=1.00%）
【００７７】
＜実施例７＞
ポリイミド前駆体（１６）の製造
【００７８】
【化１２】
2006016303.tif 000013
【００７９】
実施例２と同様にして得られたジアミン（６） ２．１８ｇと、1,2,3,4-シクロブタンテトラカルボン酸二無水物 ０．９８ｇを、ＮＭＰ １２．６３ｇ中で、室温で攪拌し重縮合反応を行い、ポリイミド前駆体（１６）の溶液を得た。この溶液の粘度は１９６０ｍＰａ・ｓ（２５℃：Ｅ型粘度計）であり、ＧＰＣ法により測定したポリイミド前駆体の数平均分子量（Ｍｎ）は４３０００(Mw/Mn:６．２２)であった。
【００８０】
＜実施例８＞
ポリイミド前駆体（１７）の製造
【００８１】
【化１３】
2006016303.tif 000014
【００８２】
実施例３と同様にして得られたジアミン（９） ４．２５ｇと、1,2,3,4-シクロブタンテトラカルボン酸二無水物 １．５２ｇを、ＮＭＰ ２３．０９ｇ中で、室温で攪拌し重縮合反応を行い、ポリイミド前駆体（１７）の溶液を得た。この溶液の粘度は１６０ｍＰａ・ｓ（２５℃：Ｅ型粘度計）であり、ＧＰＣ法により測定したポリイミド前駆体の数平均分子量（Ｍｎ）は１２０００(Mw/Mn:３．３５)であった。
【００８３】
＜実施例９＞
ポリイミド前駆体（１８）の製造
【００８４】
【化１４】
2006016303.tif 000015
【００８５】
実施例４と同様にして得られたジアミン（１２） ２．４４ｇと、1,2,3,4-シクロブタンテトラカルボン酸二無水物 ０．７９ｇを、ＮＭＰ １２．９０ｇ中で、室温で攪拌し重縮合反応を行い、ポリイミド前駆体（１８）の溶液を得た。この溶液の粘度は２２５０ｍＰａ・ｓ（２５℃：Ｅ型粘度計）であり、ＧＰＣ法により測定したポリイミド前駆体の数平均分子量（Ｍｎ）は３４５００(Mw/Mn:１．８４)であった。
［α］D22＝ 15.6°（DMF/NMP，c=1.00%）
【００８６】
＜実施例１０＞
ポリイミド前駆体（１９）の製造
【００８７】
【化１５】
2006016303.tif 000016
【００８８】
実施例１と同様にして得られたジアミン（４） ２．９９ｇと、１,５-ビス（４-アミノフェノキシ）ペンタン ０．６８ｇと、1,2,3,4-シクロブタンテトラカルボン酸二無水物 １．８６ｇを、ＮＭＰ２２．１０ｇ中で、室温で攪拌し重縮合反応を行い、ポリイミド前駆体（１９）の溶液を得た。この溶液の粘度は８４５ｍＰａ・ｓ（２５℃：Ｅ型粘度計）であり、ＧＰＣ法により測定したポリイミド前駆体の数平均分子量（Ｍｎ）は２４７００(Mw/Mn:２．１８)であった。
【００８９】
＜実施例１１＞
ポリイミド前駆体（２０）の製造
実施例１と同様にして得られたジアミン（４） ３．００ｇと、１,５-ビス（４-アミノフェノキシ）ペンタン ２．０４ｇと、1,2,3,4-シクロブタンテトラカルボン酸二無水物 ２．８０ｇを、ＮＭＰ３１．３６ｇ中で、室温で攪拌し重縮合反応を行い、ポリイミド前駆体（２０）の溶液を得た。この溶液の粘度は３０７２０ｍＰａ・ｓ（２５℃：Ｅ型粘度計）であり、ＧＰＣ法により測定したポリイミド前駆体の数平均分子量（Ｍｎ）は６３０００(Mw/Mn:１．７１)であった。
【００９０】
＜実施例１２＞
ポリイミド前駆体（２１）の製造
【００９１】
【化１６】
2006016303.tif 000017
【００９２】
実施例５と同様にして得られたジアミン（１４） １．９９ｇと、１,５-ビス（４-アミノフェノキシ）ペンタン １．２７ｇと、1,2,3,4-シクロブタンテトラカルボン酸二無水物 １．７４ｇを、ＮＭＰ２０．８４ｇ中で、室温で攪拌し重縮合反応を行い、ポリイミド前駆体（２１）の溶液を得た。この溶液の粘度は２７１ｍＰａ・ｓ（２５℃：Ｅ型粘度計）であり、ＧＰＣ法により測定したポリイミド前駆体の数平均分子量（Ｍｎ）は１１７００(Mw/Mn:２．２６)であった。
［α］D22＝ 13.6°（DMF/NMP，c=1.00%）
【００９３】
＜実施例１３＞
ポリイミド（２２）の製造
【００９４】
【化１７】
2006016303.tif 000018
【００９５】
実施例６と同様にして得られたポリイミド前駆体（１５）の溶液 ５ｇに、ＮＭＰ １０ｇ、無水酢酸 １．６５ｇ、ピリジン ０．７７ｇを加え、４０℃で３時間攪拌した。反応混合物をメタノール、水の混合溶媒を用いて沈殿回収し、ポリイミド（２２）を０．７７ｇ得た。ＧＰＣ法により測定したポリイミドの数平均分子量（Ｍｎ）は７９３６(Mw/Mn:２．１８)であった。このポリイミドは、ＮＭＰ、γ−ブチロラクトンなどの溶媒に可溶であった。
1H-NMR (DMSO-d6) d (ppm): 0.83 (m, 3H); 1.24 (m, 2H); 1.51 (m, 5H); 3.30 (m, 2H);3.71 (m, 2H); 4.08 (m, 2H); 5.00 (m, 1H); 6.90-7.80 (m, 11H) 
ポリイミドの熱分析：５％重量減少温度＝３１４℃、Tg＞３００℃
ポリイミド（２２） １００mgをＤＭＦ１０．０ｍｌに溶解し、ポリマー溶液を調整した。ポリマー溶液を旋光度計（日本分光株式会社製：JASCO P-1020）を用いて、ナトリウムD線による旋光度を測定したところ、１６°であった。
【００９６】
＜比較例１＞
実施例１において、乳酸ブチルのキラル体に替えて、乳酸ブチルのラセミ体を用いた以外は実施例１と同様にジアミンを製造し、更にこのジアミンを用いて実施例６と同様の操作によりラセミ体のポリイミド前駆体を得た。このポリイミド前駆体の旋光度を測定したところ、０°であった。
【００９７】
＜比較例２＞
比較例１で得られたポリイミド前駆体を用い、実施例１３と同様の操作によりラセミ体のポリイミドを得た。このポリイミドの旋光度を測定したところ、０°であった。
【００９８】
＜応用例＞
ポリイミド塗膜
ポリイミド前駆体（１５）〜（１７）、（１９）、（２０）の溶液を、ＮＭＰで希釈し、ブチルセロソルブを加え、ブチルセロソルブ濃度２０重量％、樹脂濃度３〜１０重量％の溶液とした。この溶液を透明電極付きガラス基板にスピンコートし、８０℃のホットプレート上で１０分乾燥させた後、２３０℃の熱風循環式オーブンで１時間焼成して、膜厚０．１μｍの均一なポリイミド塗膜を形成させた。この塗膜上の水とヨウ化メチレンの接触角を測定した。
【００９９】
また、水の表面張力（γＬ＝72.8、γＬｄ＝29.1、γＬｐ＝43.7）(dyn/cm)、ヨウ化メチレンの表面張力(γＬ＝50.8、γＬｄ＝46.8、γＬｐ＝4.0)(dyn/cm)の値を用い、下記の式よりポリイミド塗膜の表面エネルギーを算出した。
(1+COSθ)×γＬ＝２（γＳｄ×γＬｐ）１／２＋２（γＳｄ×γＬｐ）１／２
γＬ＝γＬｄ＋γＬｐ
γＳ＝γＳｄ＋γＳｐ
θ  ：塗膜上の液体の接触角
γＬ；液体の表面張力
γＬｄ；液体の表面張力分散項
γＬｐ；液体の表面張力極性項
γＳ；塗膜の表面張力
γＳｄ；塗膜の表面張力分散項
γＳｐ；塗膜の表面張力極性項
【０１００】
ここで、水の接触角をθ１、ヨウ化メチレンの接触角をθ２とし、水の表面張力（γＬ＝72.8、γＬｄ＝29.1、γＬｐ＝43.7）(dyn/cm)、ヨウ化メチレンの表面張力(γＬ＝50.8、γＬｄ＝46.8、γＬｐ＝4.0)(dyn/cm)を代入し、
（１＋COSθ１）×72.8＝２（γＳｄ×29.1）１／２ ＋２（γＳｐ×43.7）１／２
（１＋COSθ２）×50.8＝２（γＳｄ×46.8）１／２ ＋２（γＳｐ×4.0）１／２
より、γＳｄ、γＳｐを求め、γＳ＝γＳｄ＋γＳｐよりポリイミド塗膜の表面エネルギーを算出する。
【０１０１】
水とヨウ化メチレンの接触角、表面エネルギーの計算結果を以下に示す。
【０１０２】
【表１】
2006016303.tif 000019
【０１０３】
液晶配向膜
上記で希釈したポリイミド前駆体（１９）または（２０）の溶液を、透明電極付きガラス基板にスピンコートし、８０℃のホットプレート上で１０分乾燥させた後、２００℃または２３０℃の熱風循環式オーブンで１時間焼成して、膜厚０．１μｍの均一なポリイミド塗膜を形成させた。
【０１０４】
この塗膜をレーヨン布でラビング処理した後、５０μｍのスペーサーを挟んでラビング方向が反平行になるようにして組み立て、液晶（メルク社製：ＭＬＣ−２００３）を注入して液晶セルを作成した。この液晶セルについて、偏光顕微鏡下での液晶の配向状態を確認と、結晶回転法による液晶のプレチルト角の測定を行った。また、液晶セルを１０５℃で５分加熱処理した後と、さらに１２０℃で１時間加熱処理した後においても、配向状態を確認と、プレチルト角の測定を行った。
【０１０５】
液晶のプレチルト角の測定結果を以下に示す。
【０１０６】
【表２】
2006016303.tif 000020
【０１０７】
上記プレチルト角測定時において、液晶は欠陥無く均一に配向していた。